"希土類錯体及び樹脂を含有してなる発光性インキであって、希土類錯体がLnABCで示される希土類錯体であって、Lnは希土類金属、A、B及びCはそれぞれ3種類の異なる配位子であり、配位子Aはフェナントロリン骨格又はビピリジウム骨格を有し、配位子Bは対称構造のジケトン骨格を有し、配位子Cは非対称性構造のジケトン骨格を有することを特徴とする発光性インキ。前記LnABCにおけるLnがユウロピウム、テルビウム又はサマリウムである請求項1記載の発光性インキ。前記LnABCが一般式1で表される希土類錯体である請求項1又は2記載の発光性インキ。式中、Xはアルキル基、アリール基、ヘテロアリール基又はハロゲン原子、Rfは部分的もしくは完全にフッ素化されたアルキル基Rf’はRfと同じ又は異なる部分的もしくは完全にフッ素化されたアルキル基、Yはフッ素化されていないアルキル基、nは1又は2である。前記希土類錯体が、マイクロ波を照射して反応させて得られた希土類錯体である請求項1~3のいずれか記載の発色性インキ。セキュリティ用インキ、偽造防止用インキ又は識別用印刷インキである請求項1~4のいずれか記載の発色性インキ。本発明は上記の問題点を鑑み、白色光下において視認されず、紫外線照射により励起して発光する、高輝度かつ耐光性の優れた発光性インキを提供することを目的とする。希土類錯体及び樹脂を含有してなる発光性インキであって、希土類錯体がLnABCで示される希土類錯体であって、Lnは希土類金属、A、B及びCはそれぞれ3種類の異なる配位子であり、配位子Aはフェナントロリン骨格又はビピリジウム骨格を有し、配位子Bは対称構造のジケトン骨格を有し、配位子Cは非対称性構造のジケトン骨格を有することを特徴とする発光性インキである。本発明によれば耐光性が良好な高輝度な発光性インクを提供することができる。当該インクによる印刷物は下地と識別しにくい印刷をすることが可能であり、紫外光で発色するので特殊な印刷物としてセンサーによる読み取り、隠し文字、セキュリティー等への印刷に適用できる。以下に本発明を詳細に説明する。本発明において希土類錯体、LnABCにおける中心希土類金属Lnとしては、ユウロピウム、テルビウム及びサマリウム等が挙げられる。A、B及びCはそれぞれ異なる配位子であって、配位子Aはフェナントロリン骨格又はビピリジウム骨格を有し、その骨格中にアルキル基、アリール基、ヘテロアリール基、ハロゲンなどの置換基を有していてもよい。配位子Aの具体例としては、8-ジメチル-1,10-フェナントロリン、バソフェナントロリン、及び5-クロロ-1,10-フェナントロリン等が挙げられる。配位子Bは対称構造のジケトン骨格を有し、配位子Cは非対称性構造のジケトン骨格を有する。本発明における希土類錯体LnABCは、耐光性及び高輝度の観点から、一般式1で表されるものが好ましい。式中、Xはアルキル基、アリール基、ヘテロアリール基又はハロゲン原子、Rfは部分的もしくは完全にフッ素化されたアルキル基、Rf’はRfと同じ又は異なる部分的もしくは完全にフッ素化されたアルキル基、Yはフッ素化されていないアルキル基、nは1又は2である。Rfは、好ましくは炭素数1~3の部分的もしくは完全にフッ素化されたアルキル基で、例えばモノフルオロメチル基、トリフルオロメチル基及びヘプタフルオロプロピル基等が挙げられる。Rf‘はRfと同じであっても異なっていてもよい部分的もしくは完全にフッ素化されたアルキル基であって、例えばモノフルオロメチル基、トリフルオロメチル基及びヘプタフルオロプロピル基等が挙げられる。Yはアルキル基、フェニル基、ナフチル基及びアントラセニル基等のアリール基、又はチエニル基、フリル基及びピリジル基等のヘテロアリール基であり、アルキル基としては炭素数1~8のアルキル基、例えば、メチル基、エチル基、プロピル基、ブチル基、ペンチル基及びオクチル基等が挙げられる。LnABCの具体例としては、ビスヘキサフルオロアセチルアセトナトトリフルオロチェニルブタンジオン1,10-フェナントロリンユーロピウムIII[以下、phenhfa2tfaeuと略す]、ビスヘキサフルオロアセチルアセトナトヘプタフルオロジメチルオクタンジオネート1,10-フェナントロリンユーロピウムIII[以下phenhfa2fodeuと略す]、ビスヘキサフルオロアセチルアセトナトトリフルオロチェニルブタンジオン1,10-フェナントロリンユーロピウムIII[以下phenhfa2ttaeuと略す]、ビスヘキサフルオロアセチルアセトナトトリフルオロチェニルブタンジオン1,10-フェナントロリンテルビウムIII[以下phenhfa2tfatbと略す]及びビスヘキサフルオロアセチルアセトナトトリフルオロチェニルブタンジオンフェニルピリジナートユーロピウムIII[以下bbyhfa2ttaeuと略す]等が挙げられる。これらのうちで好ましいものはphenhfa2tfaeu、phenhfa2fodeu、phenhfa2ttaeu、phenhfa2tfatbである。当該希土類錯体を合成するための手段として好ましくは2.45GHzのマイクロ波を照射し加熱することにより製造される。反応溶媒として誘電率の高いものが好ましく、例えばメタノール、エタノール、1-プロパノール、2-プロパノール、2-メトキシエタノール、エチレングリコール、N,N’-ジメチルホルムアミドなどが適宜選択される。マイクロ波を加熱手段とすると迅速に反応が進み、目的物を高収率で得られる特徴がある。またマイクロ波加熱により合成された希土類錯体は従来法の電熱、湯浴又は油浴で加熱された錯体と比べて粒子がきわめて小さいため、高輝度に発光させるのに有効である。当該希土類錯体のLnはユーロピウム、テルビウム又はサマリウムが発色性面から好ましく、ユーロピウム又はテルビウムが発色性及びコスト面から更に好ましい。本発明において当該金属錯体の発色性インキ中の含有量は印刷方法にもよるが、当該インキ中に0.1~40重量含有され、好ましくは0.3~20重量含まれる。0.1重量以上であると蛍光輝度が更に充分に発揮されるので視認し易くなり、40重量以下であれば樹脂分が多くなり塗膜の強度が充分に発揮できる傾向にある。本発明の発光性インキに使用する樹脂としては被印刷媒体に固着すものであればよく、特に限定されるものではない。具体的な樹脂としてはポリメタクリル酸、ポリビニルアルコール、ポリ酢酸ビニル、ポリビニルピロリドンなどの水溶性樹脂、スチレンメタクリル酸コポリマー、スチレンマレイン酸コポリマー、ラテックスなどの水性エマルジョンバインダーが挙げられる。これらの樹脂は単独あるいは混合しても発光を阻害せずに印刷することができる。また油性では例えばロジン、ロジン変性フェノール樹脂、ロジン変性アルキッド樹脂、にかわ、ワニス、亜麻仁油、ひまし油、アルキッド樹脂、ビニル変性アルキッド樹脂、ポリビニルブチラール樹脂、ブタジエン樹脂、ビニルトルエン樹脂、ポリウレタン樹脂、ポリアミド樹脂などの油性バインダーを単独あるいは混合してもよい。紫外線硬化樹脂の場合、例えばウレタンアクリレート、エポキシアクリレート、ポリエステルアクリレートなどのモノマーもしくはオリゴマーを含み、これらはインキ中10~90重量含有される。好ましくは30~80重量含まれる。10重量よりも少ないと固着が不十分で発光体が剥がれ落ち、80重量よりも多いと硬化が遅くなる。当該希土類錯体は印刷に使用される樹脂の種類により限定されない。当該発光性インキはインクジェット、フレキソ印刷、グラビア印刷、シルクスクリーン印刷などの溶媒を含む場合には乾燥によって樹脂が硬化し固着する。オフセット印刷は高沸点溶媒が紙面などの吸収面にセット後、酸化重合により固着する。紫外線硬化樹脂は光開始剤を含み、紫外線照射によりラジカル重合し硬化する。当該希土類錯体は印刷に使用される乾燥方法および硬化方法によっても限定されない。また当該発光性インクの粘度や流体特性、乾燥速度、膜厚を制御するために溶媒を含んでいてもよい。例えば水、プロピレングリコール、エタノール、イソプロピルアルコール、シクロヘキサノン、メチルエチルケトン、酢酸エチル、エチルセロソルブ、キシレン、ナフサ、ミネラルスピリット、ホワイトスピリットなどがあり、これらを単独もしくは混合してもよい。また添加剤として界面活性剤、消泡剤、光重合開始剤、酸化防止剤、紫外線吸収剤、防腐剤、防錆剤、香料などを含んでいてもよい。以下に合成例及び実施例にて本発明を更に詳細に説明するが、本発明は以下の例に限るものではない。耐光性の評価は以下により行った。インキ化により得られた試験紙片を紫外線ロングライフフェードメーターU48スガ試験機社製にてそれぞれ1時間、10時間、30時間及び50時間暴露した。暴露後の試験紙片に主波長365nmのブラックライトを照射しその発光強度を目視にて判定した。合成例1により得られたビスヘキサフルオロアセチルアセトナトトリフルオロアセチルアセトナト1,10-フェナントロリンユーロピウムIIIを100mgとアルキッド樹脂であるアクリベースJFC-206藤倉化成社製を500mg、トルエン200mg、キシレン200mgを量りとり乳鉢で混練してインクとした。インクを紙面に滴下し8番バーコーターで展色し、印刷された試験紙片とした。耐光性は1,10,30時間では劣化が認められず、50時間では劣化が認められるが視認可能であった。合成例2により得られたビスヘキサフルオロアセチルアセトナトトリフルオロアセチルアセトナト1,10-フェナントロリンテルビウムIIIを実施例1と同様にしてインキ化して展色し試験紙片を得た。実施例1と同様に評価した。耐光性は1,10,30時間では劣化が認められず、50時間では劣化が認められるが視認可能であった。"